Brevet FR2917081A1 — publié le 20081212

Procédé de synthèse de matériaux phosphures L'invention se rapporte à un procédé de synthèse original de composé MxPy à partir de phosphore pur. Le composé M peut être un métal ou tout autre élément appartenant à l'une des colonnes Il à XV du tableau de la classification périodique, ou bien encore tout élément appartenant à la famille des lanthanides ou des actinides. De tels matériaux trouvent un intérêt dans des domaines d'applications très variés, qui sont tous ceux des métaux-phosphures connus. On peut notamment citer des applications de ferro-aimants magnétiques pour MnP et FeP, des applications de catalyseurs d'hydrodésulfuration pour Ni2P, de matériaux luminescents compatibles avec les milieux biologiques, de micro et optoélectronique pour InP, et de l'électronique pour GaP. Ces deux derniers sont aussi utilisés dans le domaine de l'énergie photovoltaïque. Différents procédés de synthèse ont été proposés à ce jour pour synthétiser des métaux phosphures parmi lesquels on peut citer FeP, MnP, Ni2P, PtP2, InP, GaP, utilisant des produits intermédiaires de synthèse et proposant généralement une double thermolyse d'un précurseur métallique et d'un donneur d'atome de phosphore. On peut ainsi citer la synthèse de Ni2P comportant la décomposition thermique de Ni(acac)2 à 210 C, puis la réaction avec un composé phosphine P(n-octyl)3 à 330 C. Cette température de 330 C est nécessaire à la décomposition de P(octyl)3 qui sert de donneur d'atomes de phosphore par rupture des liaisons phosphore-carbone comme décrit dans la publication : Generalized Synthesis of Metal Phosphide Nanorods via Thermal Decomposition of Continuously Delivered Metal-Phopshine Complexes Using a Syringe Pump , de Jongman Park, Bonil Koo, Ki Youl Yoon, Yosun 1-Wang, Misun Kang, Je-Geun, and Taeghwan Hyeon, J.AM.CHEM.SOC.2005, 127, 8433-8440. Aucun contrôle de la stoechiométrie n'est donc possible ; (P(n-octyl)3 est utilisé comme solvant de la réaction). Il n'est donc possible d'avoir accès qu'à la phase M,Py stable à cette température, Ni2P dans ce cas. Dans le cas du Pt (même colonne que Ni), cette synthèse conduit à PtP2, avec donc une stoechiométrie inversée. L'accès à un composé de stoechiométrie différente n'est donc pas possible avec ce type de procédé. Les synthèses de FeP et MnP suivent un principe analogue. La méthode est limitée par la température de décomposition de P(n-octyl)3, supérieure à 330 C. Concernant la Synthèse de InP, il est connu de procéder à la décomposition thermique de divers précurseurs d'indium du type : Cpin (avec Cp = cyclopentadiényle), Cp*ln (avec Cp* pentamethylecyclopentadiényle) ou ln(C(CH3)3)3 en nanoparticules d'In(0) suivi d'une réaction avec P(SiMe3)3, précurseur qui est hydrolysé in situ en PH3, comme décrit dans la publication Growth of InP Nanostructures via Reaction of Indium Droplets with Phosphide Ions : Synthesis of InP Quantum Rods and InP-TiO2 Composites de Jovan M.Nedeljkovic, Olga S.Philip Ahrenkiel, Alex Miedaner, and Arthur J.Nozik , J. AM.CHEM.SOC.2004, 126, 2632-2639. Le composé, P(SiMe3)3 est non seulement très cher, car sa synthèse est délicate et extrêmement dangereuse, et il s'hydrolyse de plus très facilement en PH3 à l'air, produit excessivement toxique (mortel à très faible proportion dans l'air, CL50 [ppmIl hi = 20). Dans ce contexte la présente invention propose un procédé de synthèse mettant en oeuvre une réaction stoechiométrique permettant un excellent rendement de réaction sans perte de composés initiaux contrairement aux procédés de synthèse de l'art connu. Le procédé de la présente invention permet ainsi d'avoir accès à un ensemble de stoechiométries MxPy, qui correspondent aux phases thermodynamiquement stables à la température de la réaction et en particulier dans la gamme 10 C-100 C. Plus précisément la présente invention a pour objet un procédé de synthèse d'un composé MxPy avec M étant un élément appartenant à l'une des colonnes II à XV du tableau de la classification périodique des éléments ou à la famille des lanthanides ou à la famille des actinides, caractérisé en ce qu'il comprend : la réaction de x moles de composé comportant l'élément M sous son état d'oxydation 0 avec y14n moles de composé (P4)n. Selon une variante de l'invention, la réaction de x moles de composé comportant l'élément M sous son état d'oxydation 0 avec y14n moles de composé (P4)n est effectuée en présence d'un solvant faiblement coordinant pour permettre la formation de nanoparticules de MxPy. Selon une variante de l'invention, le composé (P4)n est le phosphore blanc P4. Avantageusement, le composé (P4)n est mis en solution dans du 10 toluène pour réaliser la synthèse selon l'invention. Selon une variante de l'invention, l'élément M est Ni, n étant égal à 1, x étant égal à 2 et y étant égal à 1. Selon une variante de l'invention, le composé comportant Ni est Ni(C81-I12)2 dans lequel Ni est sous son état d'oxydation O. 15 Selon une variante de l'invention, la réaction est en outre effectuée en présence de oleyamine permettant la formation de nanoparticules de Ni2P. Selon une variante de l'invention, l'élément M étant ln, le composé comportant ln est (C5H5)In, il peut également être (C5(CH3)5)In. 20 L'invention sera mieux comprise et d'autres avantages apparaîtront à la lecture de la description qui va suivre et qui est donnée à titre non limitatif. 25 L'intérêt d'utiliser dans le procédé de synthèse de l'invention, du phosphore blanc P4 voire du phosphore rouge (P4)n, réside également (en plus de l'intérêt de réaction stoechiométrique à fort rendement) dans le fait de pouvoir réaliser une réaction dite douce, c'est à dire à basse température avec donc un gain énergétique élevé. En effet, le phosphore P4 possède un 30 arrangement de quatre liaisons de faible énergie au sein d'un tétraèdre, et donc aisément susceptibles d'être scindées pour créer des liaisons avec d'autres composés. La présente invention tire donc partie de la faiblesse des liaisons P-P dans le réactif P4, permettant des températures de réaction beaucoup plus basses que celles observées dans les synthèses déjà reportées (de l'ordre de 300 C pour décomposer par exemple P(n-octyl)3). De même selon le procédé de l'invention, il devient possible de former des nanoparticules cristallines à basse température. L'invention propose une méthode de synthèse très simple de métaux phosphures, parmi lesquels Ni2P, InP, GaP, FeP, MnP, en utilisant le produit de base de la chimie du phosphore: le phosphore blanc P4. Cette méthode diffère donc largement des diverses méthodes permettant l'accès à ces 10 espèces. De plus cette méthode est générale, et ne dépend que du choix judicieux du précurseur métallique. Ainsi, la décomposition thermique dudit précurseur, à basse température, en présence de P4 et de solvantlligand stabilisant, permet d'obtenir des nanoparticules de métaux-phosphures . 15 La réaction d'un précurseur métallique (source de M), en solution dans un solvant approprié, avec une stoechiométrie choisie de P4, lui-même en solution dans du toluène, à température ambiante ou à tout autre température comprise entre 10 C et 300 C, conduit à la formation quasi quantitative et à la précipitation d'un solide amorphe de MxPy (de 20 stoechiométrie correspondant à la phase stable à cette température). Exemple de procédé de synthèse selon l'invention du composé Ni2P Le composé Ni(COD)2 (0.5 mmol) est dissout sous atmosphère inerte dans du toluène et mis sous agitation. Plus précisément, le Ni(COD)2 est le 25 bis(1,5-cyclooctadiene)Ni dont la structure est la suivante : NI(COD)2 Une solution de P4 0.06 mmol) en solution dans du toluène est alors ajoutée goutte à goutte, conduisant formation instantanée d'un solide noir amorphe de Ni2P. Celui-ci est isolé par simple filtration, lavé et séché. L'analyse par rayons X sur poudre révèle le caractère amorphe du matériau. Un recuit du matériau conduit à la formation de Ni2P cristallin comme attesté par diffraction RX de poudres. Pour obtenir des nanoparticules de Ni2P on utilise un co-solvant particulier, faiblement coordinant pouvant notamment être de l'oleyamine de formule chimique suivante : CH3(CH2)7CH=CH(CH2)5NH2. La synthèse de nanoparticules se réalise comme suit : Le composé Ni(COD)2 (0.5 mmol) est dissout dans un solvant faiblement coordinant (oleyamine par exemple, 5 mmol) et chauffé à 100 C pendant deux heures. Le composé P4 (0.06 mmol) en solution est alors ajouté et la solution chauffée à 100 C pendant une heure. Les nanoparticules de Ni2P sont ensuite précipitées avec un solvant polaire, lavées et redispersées dans un solvant non polaire. Typiquement le solvant polaire peut être de l'acétone, le solvant non polaire pouvant être de l'hexane. Ainsi dans l'exemple présenté concernant le nickel, le choix judicieux du précurseur, permet de synthétiser des nanoparticules de nickel sous l'état d'oxydation 0 : Ni(0) à basse température (100 C). A titre de comparaison, il est reporté que Ni(acac)2 (avec acac = acetylacetonate) se décompose à des températures supérieures à 210 C en présence de solvant coordinant pour former des nanoparticules de Ni(0) selon l'art antérieur. Exemple de procédé de synthèse selon l'invention du composé Inp Le composé (C5H5)ln est mis en solution dans un solvant (toluène par exemple), à température ambiante et mis sous agitation. Le composé (C5H5)ln peut aisément être obtenu à partir de InCI et de LiC5H5 en solution dans du diethyl ether. On peut tout aussi bien utiliser le composé (C5(CH3)5)1n. Pour obtenir des nanoparticules de 1nP on utilise un co-solvant particulier, faiblement coordinant pouvant notamment être de l'oleyamine de formule chimique suivante : CH3(CH2)7CH=CH CH2)8NH2. La synthèse de nanoparticules se réalise comme suit : Le composé (C5H5)ln (0.5 mmol) est dissout dans un solvant faiblement coordinant (oleyamine par exemple, 5 mmol) et chauffé à 70 C pendant une heure. Le composé P4 (0.5 mmol) en solution est alors ajouté et la solution chauffée à 100 C pendant une heure. Les nanoparticules de InP sont ensuite précipitées avec un solvant polaire, lavées et redispersées 10 dans un solvant non polaire. Typiquement le solvant polaire peut être de l'acétone, le solvant non polaire pouvant être de l'hexane. REVENDICATIONS 1. Procédé de synthèse d'un composé MxPy avec M étant un élément appartenant à l'une des colonnes II à XV du tableau de la classification périodique des éléments ou à la famille des lanthanides ou à la famille des actinides, caractérisé en ce qu'il comprend : la réaction de x moles de composé comportant l'élément M sous son état d'oxydation 0 avec y/4n moles de composé (P4)n. 2. Procédé de synthèse selon la revendication 1, caractérisé en ce que la réaction de x moles de composé comportant l'élément M sous son état d'oxydation 0 avec y/4n moles de composé (P4)n est effectuée en présence d'un solvant faiblement coordinant pour permettre la formation de nanoparticules de MxPy. 3. Procédé de synthèse selon l'une des revendications 1 ou 2, 15 caractérisé en ce que le composé (P4)n est le phosphore blanc P4. 4. Procédé de synthèse selon la revendication 3, caractérisé en ce que l'élément M est Ni, x étant égal à 2 et y étant égal à 1. 20 5. Procédé de synthèse selon la revendication 4, caractérisé en ce que le composé comportant Ni est Ni(C81-I12)2 dans lequel Ni est sous son état d'oxydation O. 6. Procédé de synthèse selon l'une des revendications 1 à 5, 25 caractérisé en ce que la réaction est effectuée en présence de toluène. 7. Procédé de synthèse selon l'une des revendications 5 ou 6, caractérisé en ce que la réaction est en outre effectuée en présence de oleyamine permettant la formation de nanoparticules de Ni2P. 8. Procédé de synthèse selon l'une des revendications 1 à 3, caractérisé en ce que M étant ln, x étant égal et y éan égal à 1, le composé comportant In est (C5H5)In. 9. Procédé de synthèse selon l'une des revendications 1 à 3, caractérisé en ce que l'élément M étant In, le composé comportant n est (C5 C n.